СПОСОБ ИЗГОТОВЛЕНИЯ СНАБЖЕННОГО ПОКРЫТИЕМ СОТОВОГО ЭЛЕМЕНТА

1. Способ изготовления металлического сотового элемента (1) с покрытием (2), заключающийся в выполнении по меньшей мере следующих стадий:
а) подготавливают по меньшей мере один по меньшей мере частично гофрированный металлический слой (3),
б) выполняют первый цикл нанесения покрытия (2) на по меньшей мере один из числа по меньшей мере одного металлического слоя (3) таким образом, что его отдельные участки (4) остаются обнаженными,
в) по меньшей мере один металлический слой (3) располагают в положении формирования из него сотовой структуры (6) с каналами (7) с образованием в результате точек (5) контакта обнаженных отдельных участков (4) по меньшей мере одного металлического слоя (3) и
г) на по меньшей мере части точек (5) контакта образуют места (8) неразъемного соединения с получением в результате сотового элемента (1).
2. Способ по п.1, при осуществлении которого после стадии г) сотовый элемент (1) подвергают на стадии д) дополнительной обработке.
3. Способ по п.1 или 2, при осуществлении которого на стадии д), выполняемой после стадии г), выполняют второй цикл нанесения покрытия (2) на сотовый элемент (1).
4. Способ по п.3, при осуществлении которого на стадии д) имеющуюся в сотовом элементе (1) свободную поверхность по меньшей мере одного металлического слоя (3) полностью снабжают покрытием (2) по меньшей мере в парциальном объеме сотового элемента (1).
5. Способ по п.1 или 2, при осуществлении которого по меньшей мере на одной из стадий б) и д) наносят пористое покрытие.
6. Способ по п.1 или 2, при осуществлении которого при выполнении первого цикла нанесения покрытия на стадии б) на металлический слой (3) материал покрытия наносят в таком количестве, что после стадии б) удельное количество покрытия (2) в сотовом элементе (1) составляет от 100 до 250 г на литр его объема.
7. Способ по п.3, при осуществлении которого при выполнении второго цикла нанесения покрытия на стадии д) материал покрытия (2) вводят в сотовый элемент (1) в таком количестве, что удельное количество покрытия (2) в сотовом элементе (1) увеличивается на величину в пределах от 20 до 50 г на литр его объема.
8. Способ по п.1 или 2, при осуществлении которого на стадии а) подготавливают по меньшей мере один слой гладкого металлического нетканого материала (9) и по меньшей мере один слой гофрированной фольги (10) и перед стадией в) слои гладкого нетканого материала (9) и слои гофрированной фольги (10) набирают с попеременным чередованием слоев одного и другого типа в по меньшей мере один пакет (17), который затем на стадии в) свертывают в рулон или скручивают.
9. Сотовый элемент (1), образованный по меньшей мере одним по меньшей мере скрученным, свернутым в рулон или набранным в пакет по меньшей мере частично гофрированным металлическим слоем (3), который имеет точки (5) контакта и места (8) неразъемного соединения и который образует тем самым стенки (11) каналов и клиновидные пазухи (16) в зоне мест (8) соединения, при этом стенки (11) каналов сотового элемента (1) снабжены покрытием (2), которое в клиновидных пазухах (16) имеет первую толщину (12), а вне клиновидных пазух (16) имеет вторую толщину (13), которая больше первой толщины (12).
10. Сотовый элемент (1) по п.9, образованный по меньшей мере двумя металлическими слоями (3), представляющими собой по меньшей мере один слой гладкого металлического нетканого материала (9) и по меньшей мере один слой гофрированной фольги (10).
11. Сотовый элемент (1) по п.9 или 10, представляющий собой открытый улавливатель твердых частиц или закрытый фильтр.